(57)【特許請求の範囲】
【請求項１】
試料を劣化させることが可能な液体と試料を劣化させることが可能な気体とを霧状にしたミストを、試料に対して噴霧し、
試料の温度を検知し、当該温度に応じてミストの噴霧量を調整することを特徴とする表面状態劣化促進試験方法。
【請求項２】
試料を加熱した状態とし、当該試料に対して液体と気体とを霧状にしたミストを噴霧し、
試料の温度を検知し、当該温度に応じてミストの噴霧量を調整することを特徴とする表面状態劣化促進試験方法。
【請求項３】
試料に対して噴霧されるミストを構成する液体と気体との混合比を調整することにより試験条件を変更可能であることを特徴とする請求項１又は２に記載の表面状態劣化促進試験方法。
【請求項４】
試料を配置するための試料配置部と、
試料を劣化させることが可能な液体と試料を劣化させることが可能な気体とを霧状のミストにして試料に対して噴霧可能な噴霧手段とを有し、
試料の温度を検知可能な温度検知手段を有し、
当該温度検知手段によって検知される試料の温度に応じて、噴霧手段から噴霧されるミストの量が調整されることを特徴とする表面状態劣化促進試験装置。
【請求項５】
試料を加熱可能な加熱手段を有し、
当該加熱手段によって試料を加熱した状態において、噴霧手段から試料に対してミストを噴霧可能であることを特徴とする請求項４に記載の表面状態劣化促進試験装置。
【請求項６】
噴霧手段が、ミストを構成する液体および気体の混合比を調整可能であることを特徴とする請求項４又は５に記載の表面状態劣化促進試験装置。
【発明の詳細な説明】
【技術分野】
【０００１】
本発明は、試料の表面状態の劣化を促進させて試験する表面状態劣化促進試験方法と、当該試験方法に好適に使用可能な表面状態劣化促進試験装置の提供を目的とする。
【背景技術】
【０００２】
従来より、試料を屋外等に曝露することにより試料表面の劣化状態についての試験が実施されている。このような方法で試料表面の劣化状態を試験する場合は、実際の使用環境とほぼ同様の環境下で試料が劣化した場合と同様の試験結果が得られる反面、試験に年単位の膨大な時間が必要となってしまうという問題がある。
【０００３】
そこで、かかる問題を解決すべく、従来技術として下記特許文献１，２に開示されているような表面状態劣化促進試験方法や表面状態劣化促進試験装置が提供されている。
【特許文献１】特開２００３−１３９６８２号公報
【特許文献２】特開２００３−３２２６０７号公報
【０００４】
上記特許文献１には、コロナ放電によるプラズマ活性雰囲気下に試験対象となる試料を配置することにより試料表面の塗膜の劣化を促進させることが可能な表面状態劣化促進試験方法や表面状態劣化促進試験装置が開示されている。
【０００５】
また、上記特許文献２には、試料が配置される試験環境を減圧状態とすると共に酸素を供給した状態とし、この試験環境下においてリモートプラズマ装置を用いることによって試料表面の塗膜を劣化させることが可能な表面状態劣化促進試験方法や表面状態劣化促進試験装置が開示されている。
【０００６】
上記特許文献１，２等に開示されているような表面状態劣化促進試験方法や表面状態劣化促進試験装置によれば、試料を単に屋外等に曝露して劣化させる場合に比べて試料表面の劣化を促進させ、試験に要する期間を短縮できる。
【発明の開示】
【発明が解決しようとする課題】
【０００７】
しかし、上記特許文献１に開示されているような表面状態劣化促進試験方法や表面状態劣化促進試験装置は、プラズマ活性雰囲気下にさらすことによって試料を劣化させるものであるため、試料を屋外等に曝露して劣化させる場合のように実際の使用環境下における試料の劣化状態を十分に再現できないという問題があった。
【０００８】
また、上記特許文献２に開示されているような表面状態劣化促進試験方法や表面状態劣化促進試験装置では、プラズマ発生装置や酸素の供給系統を確保しなければならないため、その分だけ装置が複雑になってしまうという問題があった。
【０００９】
そこで、かかる知見に基づき、本発明は、試料の劣化状態を短期間で十分に再現可能な表面状態劣化促進試験方法と、簡単な装置構成で前記表面状態劣化促進試験方法を実施可能な表面状態劣化促進試験装置の提供を目的とする。
【課題を解決するための手段】
【００１０】
上記した課題を解決すべく提供される請求項１に記載の発明は、試料を劣化させることが可能な液体と試料を劣化させることが可能な気体とを霧状にしたミストを、試料に対して噴霧し、試料の温度を検知し、当該温度に応じてミストの噴霧量を調整することを特徴とする表面状態劣化促進試験方法である。
【００１１】
本発明の表面状態劣化促進試験方法によれば、試料に対して試料を劣化させることが可能な液体や気体を噴霧し、効率よく供給することができる。また、本発明の表面状態劣化促進試験方法では、液体が気体と共にミストとして噴霧されるため、この噴霧圧力の影響で試料表面に吹き付けられた液体が常に入れ替わる。さらに、本発明の表面状態劣化促進試験方法では、気体についても先に試料表面に吹き付けられた気体が後から吹き付けられた気体と順次入れ替わっていく。そのため、本発明の表面状態劣化促進試験方法によって試験を行うと、試料の劣化によって発生する反応生成物が試料表面から順次取り除かれると共に、試料の劣化原因となる液体や気体が連続的に供給されることとなり、試料の劣化を十分促進することができる。
【００１２】
また、本発明の表面状態劣化促進試験方法によれば、実際の使用環境下等において試料の劣化の原因となる液体や気体を用いることにより、実際の使用環境等の任意の雰囲気下における試料の劣化状態を短期間で十分に再現することができる。
【００１３】
さらに、本発明のように試料の温度に応じてミストの噴霧量を調整すれば、試料の劣化状態の再現に最適な状態で表面状態劣化促進試験を実施することができる。
【００１４】
請求項２に記載の発明は、試料を加熱した状態とし、当該試料に対して液体と気体とを霧状にしたミストを噴霧し、試料の温度を検知し、当該温度に応じてミストの噴霧量を調整することを特徴とする表面状態劣化促進試験方法である。
【００１５】
本発明の表面状態劣化促進試験方法によって試験を行えば、温度による劣化の促進作用も加わり、その分だけ試料の劣化をさらに促進することができる。従って、本発明の表面状態劣化促進試験方法によれば、試料がさらされる温度条件下における試料の劣化状態を忠実に再現することができる。
【００１６】
請求項３に記載の発明は、試料に対して噴霧されるミストを構成する液体と気体との混合比を調整することにより試験条件を変更可能であることを特徴とする請求項１又は２に記載の表面状態劣化促進試験方法である。
【００１７】
本発明のように液体と気体の混合比を調整すれば、実際の使用環境下等において試料がさらされる雰囲気にあわせて試料がさらされる環境を調整することができる。従って、本発明によれば、任意の試験環境下における試料の劣化状態を十分再現することができる。
【００１８】
請求項４に記載の発明は、試料を配置するための試料配置部と、試料を劣化させることが可能な液体と試料を劣化させることが可能な気体とを霧状のミストにして試料に対して噴霧可能な噴霧手段とを有し、試料の温度を検知可能な温度検知手段を有し、当該温度検知手段によって検知される試料の温度に応じて、噴霧手段から噴霧されるミストの量が調整されることを特徴とする表面状態劣化促進試験装置である。
【００１９】
本発明の表面状態劣化促進試験装置は、試料の劣化原因となりうる液体や気体を直接的に試料に向けて噴霧し、効率よく供給することができる。また、本発明の表面状態劣化促進試験装置によれば、液体を気体と共にミストとして噴霧できるため、試料表面において先に試料表面に吹き付けられた気体や液体が後から吹き付けられた気体や液体と常に入れ替わる。そのため、本発明の表面状態劣化促進試験装置によって試験を行えば、試料の劣化によって発生する反応生成物を試料表面から順次取り除くと共に、試料の劣化原因となる液体や気体を試料の表面に連続的に供給し、試料の劣化を十分促進することができる。
【００２０】
また、本発明の表面状態劣化促進試験装置によれば、実際の使用環境下において試料の劣化の原因となる液体や気体を用いて試験を行うことにより、試料の劣化状態を短期間で忠実に再現することができる。
【００２１】
上記したように、本発明の表面状態劣化促進試験装置は、試料配置部と噴霧手段とによって構成されており、従来技術の装置に比べて装置構成が極めてシンプルである。
【００２２】
さらに、かかる構成によれば、試料の劣化状態の再現に最適な状態で表面状態劣化促進試験を実施することができる。
【００２３】
請求項５に記載の発明は、試料を加熱可能な加熱手段を有し、当該加熱手段によって試料を加熱した状態において、噴霧手段から試料に対してミストを噴霧可能であることを特徴とする請求項４に記載の表面状態劣化促進試験装置である。
【００２４】
本発明の表面状態劣化促進試験装置によって試験を行えば、液体や気体による劣化の促進作用に加えて温度による劣化の促進作用も加わり、その分だけ試料の劣化をさらに促進させることができる。従って、本発明の表面状態劣化促進試験装置によれば、試料の表面状態がどのように劣化するのかを迅速かつ的確に再現することができる。
【００２５】
請求項６に記載の発明は、噴霧手段が、ミストを構成する液体および気体の混合比を調整可能であることを特徴とする請求項４又は５に記載の表面状態劣化促進試験装置である。
【００２６】
かかる構成によれば、ミストを構成する液体および気体の混合比を調整することにより、実際の使用環境等の任意の試験環境下における試料の劣化促進試験を実施できる。従って、本発明の表面状態劣化促進試験装置によれば、実際の使用環境等、任意の試験環境下における試料の劣化状態を迅速かつ的確に再現することができる。
【発明の効果】
【００２７】
本発明によれば、試料の劣化状態を短期間で十分に再現可能な表面状態劣化促進試験方法、並びに、簡単な装置構成で前記表面状態劣化促進試験方法を実施可能な表面状態劣化促進試験装置の提供を目的とする。
【発明を実施するための最良の形態】
【００２８】
続いて、本発明の一実施形態にかかる表面状態劣化促進試験装置、並びに、表面状態劣化促進試験方法について図面を参照しながら詳細に説明する。図１において、１は本実施形態の表面状態劣化促進試験装置である。表面状態劣化促進試験装置１（以下、単に試験装置１と称す）は、試料配置部２と、噴霧手段３と、加熱手段５と、制御手段６とを有する。
【００２９】
試料配置部２は、表面状態劣化促進試験の試験対象物たる試料Ｗを配置するために設けられたものである。試料配置部２は、図１に示すように噴霧手段３を構成する噴霧ノズル１０の噴霧開口１５に対向するように試料Ｗを配置できる構成とされている。
【００３０】
噴霧手段３は、噴霧ノズル１０と、これに対して外部の供給源から試料Ｗの劣化の原因となりうる液体を供給するための液体供給系統１１と、外部の供給源から試料Ｗの劣化の原因となりうる気体を供給するための気体供給系統１２とを備えた構成とされている。さらに具体的には、例えば風雨にさらされることによる試料Ｗの表面状態の劣化状態を再現したい場合は、液体供給系統１１を介して水を供給し、気体供給系統１２を介して空気を供給する構成とすることができる。
【００３１】
噴霧ノズル１０は、いわゆる２流体ノズルによって構成されている。噴霧ノズル１０は、液体供給系統１１および気体供給系統１２を介して供給された液体と気体とを混合し、これを先端側に設けられた噴霧開口１５から霧状のミストにして噴霧することができる。
【００３２】
噴霧ノズル１０は、噴霧開口１５が試料配置部２に配置された試料Ｗの表面に対向するように位置決めされて設置されている。換言すれば、図１に示すように、噴霧ノズル１０は、噴霧開口１５から噴霧されるミストの軌跡に対して試料Ｗの表面が横切るように配置されている。
【００３３】
また、試験装置１において、試料配置部２と噴霧ノズル１０との間に、噴霧開口１５から噴霧されたミストの流れを遮るようなものが存在していない。そのため、試験装置１は、噴霧ノズル１０からミストを噴霧することにより、このミストを試料Ｗの表面に直接的に吹き付けることができる。
【００３４】
噴霧ノズル１０は、いかなる仕様のものが採用されてもよいが、例えば噴霧開口１５から噴霧されるミストの平均粒子径や、粒子径分布、粒子速度、スプレーパターン、噴霧量、噴霧圧力、打力、流量分布等について次のような仕様のものを好適に採用することができる。
ミストの平均粒子径          ：  ５０［μｍ］以下
噴出直後のミスト粒子の速度  ：  ２００［ｍ／秒］程度
スプレーパターン            ：  円形
ミストの噴霧量              ：  ２０［ｍｌ／分］以下
ミストの流量分布            ：  スプレーパターンの外周部を除き、略均等
【００３５】
試験装置１は、噴霧ノズル１０の仕様等を調整することにより、表面状態劣化促進試験の実施条件を調整することができる。すなわち、試験条件に応じてミストの平均粒子径を調整することにより試料Ｗの濡れ具合を調整したり、試料Ｗに応じたスプレーパターンの選択等をすることができる。
【００３６】
液体供給系統１１および気体供給系統１２の中途には、それぞれ流量調整弁１６，１７が設けられている。そのため、噴霧手段３は、流量調整弁１６，１７の開度調整を行うことにより、液体および気体の混合比を調整したり、噴霧開口１５から噴霧されるミストの噴霧量を調整することができる。
【００３７】
液体供給系統１１は、液体の供給圧力を０．１［ＭＰａ］〜０．３［ＭＰａ］の範囲で調整して噴霧ノズル１０に供給することができる。液体としては、水や濃度５［％］の塩水（ｐｈ＝６．５〜７．２）等が用いられ、外部の供給源から供給される。
【００３８】
また、気体供給系統１２は、気体を供給圧力０．２［ＭＰａ］〜０．８［ＭＰａ］の範囲で調整して噴霧ノズル１０に供給することができる。本実施形態では、気体として空気が供給される。
【００３９】
加熱手段５は、図１に示すように試料配置部２の裏側、すなわち噴霧ノズル１０とは反対側に取り付けられている。加熱手段５は、従来公知の電気ヒータによって構成されており、試料配置部２に設置された試料Ｗを裏面側から加熱可能な構成とされている。加熱手段５には、試料Ｗを１２０［℃］〜１６０［℃］程度に加熱可能なものが採用されている。
【００４０】
制御手段６は、上記した噴霧手段３や加熱手段５の動作を制御することができる。さらに具体的には、制御手段６は、表面状態劣化促進試験の実施条件に合わせて、液体供給系統１１や気体供給系統１２に設けられた流量調整弁１６，１７の開度を調整し、噴霧手段３から噴霧されるミストの噴霧圧や、噴霧量、平均粒子径等を調整することができる。
【００４１】
続いて、試験装置１の動作、すなわち本実施形態の表面状態劣化促進試験方法について説明する。試験装置１によって表面状態劣化促進試験を実施する場合は、図１に示すように試料配置部２に試料Ｗが設置され、試料Ｗの表面が噴霧ノズル１０の噴霧開口１５に対向し、露出した状態とされる。また、試料配置部２に配置された試料Ｗは、加熱手段５によって１２０［℃］〜１６０［℃］程度に加熱される。
【００４２】
表面状態劣化促進試験は、上記したように試料Ｗを設置して加熱した状態において、噴霧ノズル１０から噴霧されたミストを直接的に試料Ｗに吹き付けることにより実施される。この時、表面状態劣化促進試験の試験条件に応じて、流量調整弁１６，１７の開度調整等により、噴霧ノズル１０に対する液体や気体の供給量や供給圧力が調整される。これにより、噴霧ノズル１０から噴霧されるミストの噴霧状態（噴霧量、噴霧状態）が調整される。
【００４３】
また、本実施形態では、試料Ｗに取り付けられた温度センサ２０の検知温度に基づいて流量調整弁１６，１７の開度を調整して噴霧ノズル１０から試料Ｗに向けて噴霧されるミストの噴霧量を調整し、試料Ｗの温度を調整する。さらに具体的には、試料Ｗの温度が試験条件に基づいて設定された設定温度よりも高い場合に、噴霧ノズル１０から噴霧されるミストの量を増加させる。また逆に、試料Ｗの温度が設定温度よりも低い場合に、噴霧ノズル１０から噴霧されるミストの量を減少させる。これにより、加熱手段５によって温度制御を行うよりも、試料Ｗの温度が精度良く調整される。すなわち、加熱手段５による温度制御を行うだけは、応答性が十分でなく、試料Ｗの温度が乱れやすい。しかし、本実施形態のように噴霧ノズル１０から噴霧されるミストの量を調整すれば、試料Ｗの温度を精度良く、スムーズに調整することができる。
【００４４】
上記したように本実施形態の試験装置１では、試料Ｗの劣化原因となりうる液体や気体を試料Ｗに向けて直接的に噴霧することができるため、噴霧ノズル１０からミストを連続的に噴霧すると、試料Ｗの表面において先に試料表面に吹き付けられた気体や液体が後から吹き付けられた気体や液体と常に入れ替わっていく。そのため、試験装置１によって表面状態劣化促進試験を実施すると、試料Ｗの劣化によって発生する反応生成物が順次、試料Ｗの表面から取り除かれ、ミストが常に試料Ｗ自身に直接的に当たることとなる。従って、試験装置１により表面状態劣化促進試験を実施すれば、試料Ｗの劣化原因となる液体や気体を試料Ｗの表面に連続的に供給し、試料Ｗの劣化を十分促進することができる。
【００４５】
また、上記したように、本実施形態の試験装置１では、試料Ｗの実際の使用環境下において試料の劣化の原因となる液体や気体を試料Ｗに吹き付けて表面状態劣化促進試験を実施することができる。すなわち、上記した試験装置１および試験方法によれば、風雨にさらされる環境下における試料Ｗの劣化状態を試験したい場合は、水と空気とを噴霧ノズル１０に供給し、これをミスト状にして試料Ｗに吹き付けることにより、表面状態劣化促進試験を実施することができる。そのため、上記した構成によれば、試料Ｗの実際の使用環境下における劣化状態を迅速かつ忠実に再現することができる。
【００４６】
上記実施形態では、表面状態劣化促進試験の一形態として水と空気とを噴霧ノズル１０に供給してミスト状とし、試料Ｗに吹き付ける構成を例示したが、本発明はこれに限定されるものではない。さらに具体的には、噴霧ノズル１０に供給される液体としては、例えば塩水やアンモニア水、塩化第二銅水溶液、オゾン水や、ＪＩＳ−Ｈ８５０２（めっきの耐食性試験方法）に耐食性試験溶液として規定されている中性塩水や酢酸酸性塩水、塩化第二銅塩水等、任意の液体を採用することができる。また、噴霧ノズル１０に供給される気体としては、例えば窒素（Ｎ2）や酸素（Ｏ2）、フッ素（Ｆ2）、塩素（Ｃｌ2）、アルゴン（Ａｒ）に代表される単ガスや、塩化水素（ＨＣｌ）や二酸化硫黄（ＳＯ2）、硫化水素（Ｈ2Ｓ）に代表される複合ガス等、任意の気体を採用することができる。
【００４７】
さらに、上記実施形態では、表面状態劣化促進試験の実施中に加熱手段５によって試料Ｗを加熱することができる構成とされている。そのため、試験装置１によれば、液体や気体による試料Ｗの劣化促進作用に加えて、温度による劣化促進作用も加わり、試料Ｗの劣化をより一層促進させることができる。従って、試験装置１によれば、試料Ｗの表面状態の劣化の様子を迅速かつ的確に再現することができる。
【００４８】
上記実施形態で示した試験装置１は、加熱手段５を備えたものであったが、本発明はこれに限定されるものではなく、加熱手段５を備えていない構成としてもよい。かかる構成とした場合は、熱の影響による試料Ｗの劣化促進効果は期待できないが、従来技術の表面状態劣化促進試験装置や表面状態劣化促進試験方法による場合に比べて十分迅速かつ的確に試料Ｗの劣化の様子を再現することができる。
【００４９】
上記したように、試験装置１は、試料配置部２や噴霧手段３、加熱装置５、制御手段６によって構成されたものであり、装置構成が極めてシンプルである。そのため、試験装置１は、従来より供給されている表面状態劣化促進試験装置に比べて小型であり、製造コストも安価である。
【００５０】
上記したように、本実施形態の試験装置１では、噴霧ノズル１０に供給する液体や気体の量を調整することにより、試料Ｗに向けて噴霧されるミストにおける液体と気体との混合比を調整することができる。そのため、試験装置１によって表面状態劣化促進試験を実施すれば、試料Ｗが実際の使用環境下にさらされる状態にあわせて試験を実施できる。従って、本発明の表面状態劣化促進試験装置によれば、試料の劣化状態を迅速かつ的確に再現することができる。
【００５１】
上記したように、本実施形態の試験装置１では、試料Ｗの温度を温度センサ２０で検知し、この検知温度に応じて、噴霧ノズル１０から噴霧されるミストの量が調整される。そのため、本実施形態の試験装置１では、加熱手段５により温度制御を行うよりも試料Ｗの温度を精度良く調整することができる。すなわち、加熱手段５による温度制御を行うだけは応答性が十分でなく、試料Ｗの温度が乱れやすい傾向にある。しかし、本実施形態のように噴霧ノズル１０から噴霧されるミストの量を調整することにより、前記したような応答性の問題を解消でき、試料Ｗの温度を精度良く、スムーズに調整することができる。
【００５２】
上記実施形態では、噴霧手段３として、いわゆる２流体ノズルによって構成される噴霧ノズル１０を採用し、液体と気体とを混合してミスト状にしたものを試料Ｗに向けて吹き付ける構成を例示したが、本発明はこれに限定されるものではない。さらに具体的には、試験装置１は、例えば噴霧ノズル１０としていわゆる衝突形微霧発生ノズルと称されるようなものを採用した構成としてもよい。また、試験装置１は、噴霧手段３として試料Ｗに液体を吹き付けるためのノズルと、気体を吹き付けるためのノズルとを別々に用意し、両者から試料Ｗに向けて液体および気体を吹き付ける構成としてもよい。
【実施例１】
【００５３】
続いて、上記した試験装置１によって表面状態劣化促進試験を実施した場合の試験結果について、大気中に下記の試料Ｗを曝露して表面状態劣化試験を実施した場合の試験結果と比較して説明する。
【００５４】
本実施例では、試料Ｗとして、以下の条件で基材の表面に塗料を塗布して塗膜を形成したものを用意した。
基材        ：  電気亜鉛メッキ鋼板
基材の板厚  ：  １．０ｍｍ
塗料        ：  メラミン樹脂系
塗膜        ：  ３５μｍ以上
処理        ：  焼き付け乾燥仕上げ
【００５５】
本実施例では、上記した試験装置１を用い、板厚が１．０ｍｍの銅板に電気亜鉛メッキを施した試料Ｗについて以下の条件の下で表面状態劣化促進試験を実施した。
液体              ：  水
液体の供給圧力    ：  ０．１［ＭＰａ］（一定）
気体              ：  空気
気体の供給圧力    ：  ０．５〜０．６［ＭＰａ］で制御
ミスト噴霧時間    ：  １０［時間］
試料Ｗの加熱温度  ：  １５０［℃］
【００５６】
上記した試験条件の下、表面状態劣化促進試験を実施したところ、初期状態において図２（ａ）に示すような表面状態であった試料Ｗが、僅か１０時間の間に図２（ｂ）のような状態まで劣化した。
【００５７】
一方、上記した表面状態劣化促進試験を実施したのと同一の試料Ｗについて、大気中に曝露して表面状態劣化試験を実施したところ、初期状態において図３（ａ）に示すような表面状態であった試料Ｗが、１１年間もの期間を経てようやく図３（ｂ）のような状態まで劣化した。
【００５８】
上記した比較試験の結果、上記実施形態の試験装置１によれば、大気中に長年にわたって曝露することにより得られる試験結果と同様の試験結果が、短時間のうちに得られることが判明した。
【図面の簡単な説明】
【００５９】
【図１】本発明の一実施形態にかかる表面状態劣化促進試験装置の構成を示す概念図である。
【図２】（ａ）は、図１に示す表面状態劣化促進試験装置による表面状態劣化促進試験の実施前における試料の表面状態を示す顕微鏡写真（倍率：１００倍）であり、（ｂ）は表面状態劣化促進試験の実施後における試料の表面状態を示す顕微鏡写真（倍率：１００倍）である。
【図３】（ａ）は、試料を大気中に曝露することによる表面状態劣化試験の実施前における試料の表面状態を示す実体写真であり、（ｂ）は表面状態劣化試験の実施後における試料の表面状態を示す実体写真である。
【符号の説明】
【００６０】
１  表面状態劣化促進試験装置（試験装置）
２  試料配置部
３  噴霧手段
５  加熱手段
１０  噴霧ノズル
１５  噴霧開口
２０  温度センサ
Ｗ  試料
【図１】
0004727439.tif 000002
【図２】
0004727439.tif 000003
【図３】
0004727439.tif 000004